(57)【要約】  本発明の光学フィルムは、重量平均分子量が２０万以上である（メタ）アクリル系樹脂と、ゴム粒子と、ガラス転移温度が８０℃以上である有機微粒子とを含む。ゴム粒子は、ガラス転移温度が−１５℃以下である架橋重合体を含むコア部と、当該コア部を覆うシェル部とを有する。光学フィルムの、ガラス転移温度（Ｔｇ）は１１０℃以上であり、かつＪＩＳ  Ｋ  ７１２７に準拠して測定される−４０℃における破断伸度は１０％以上である。
2020026960.tif 000002
【特許請求の範囲】
【請求項１】
重量平均分子量が２０万以上である（メタ）アクリル系樹脂と、
ガラス転移温度が−１５℃以下である架橋重合体を含むコア部と、当該コア部を覆うシェル部とを有するゴム粒子と、
ガラス転移温度が８０℃以上である有機微粒子とを含む光学フィルムであって、
ガラス転移温度が１１０℃以上であり、かつ
ＪＩＳ  Ｋ  ７１２７に準拠して測定される−４０℃における破断伸度が１０％以上である、
光学フィルム。
【請求項２】
前記有機微粒子の含有量ｍ２の、前記ゴム粒子の含有量ｍ１に対する比ｍ２／ｍ１は、０．１〜０．２（質量比）である、
請求項１に記載の光学フィルム。
【請求項３】
ガラス転移温度が１２５℃以上である、
請求項１または２に記載の光学フィルム。
【請求項４】
前記（メタ）アクリル系樹脂は、シクロ環を有する（メタ）アクリル酸エステル類、マレイミド類からなる群より選ばれる共重合モノマーに由来する構造単位、および分岐アルキル基を有する（メタ）アクリル酸エステルに由来する構造単位の少なくとも一方を含む、
請求項３に記載の光学フィルム。
【請求項５】
請求項１〜４のいずれか一項に記載の光学フィルムを含む、
偏光板保護フィルム。
【請求項６】
偏光子と、
その少なくとも一方の面に配置された請求項１〜４のいずれか一項に記載の光学フィルムと
を含む、偏光板。
【発明の詳細な説明】
【技術分野】
【０００１】
本発明は、光学フィルム、偏光板保護フィルム、および偏光板に関する。
【背景技術】
【０００２】
液晶表示装置や有機ＥＬ表示装置などの表示装置に用いられる偏光板は、通常、偏光子と、その両面に接着剤を介して配置された２つの偏光板保護フィルムとを有する。【０００３】
このような偏光板は、使用時には、環境温度の急激な変化に晒される。偏光子は、ポリビニルアルコール系樹脂フィルムを高延伸倍率で延伸したフィルムであり、高い残留応力を有するため、環境温度の変化によって膨張・収縮しやすい。そのため、偏光板は、環境温度の急激な変化（高温と凍結を繰り返すヒートサイクル）に晒されると、偏光子の膨張・収縮に起因して偏光板保護フィルムに裂けやクラック（割れ）などが生じやすく、それにより、偏光板にクラック（割れ）が生じることがあった。【０００４】
このようなヒートサイクル試験における偏光板のクラックを抑制する方法として、特許文献１では、偏光子と、その両面に接着剤層を介して配置された透明保護フィルムとを含み、偏光子の両面の接着剤層のガラス転移温度が所定の範囲に調整された偏光板が示されている。特許文献２では、偏光子と、その両面に接着層を介して配置された保護フィルムとを含み、偏光子と接着層と保護フィルムの剛性の積が所定の範囲に調整された偏光板が示されている。【０００５】
しかしながら、特許文献１および２の偏光板では、偏光板保護フィルムに起因する偏光板のクラックを十分には抑制することはできなかった。特に、特許文献２の偏光板では、剛性が８０℃における弾性率を元に計算されているため、例えば−４０℃のような低温では、偏光板のクラックを抑制できなかった。【０００６】
ところで、偏光板保護フィルムとしては、優れた透明性や寸法安定性、低吸湿性を有することから、ポリメチルメタクリレートなどの（メタ）アクリル系樹脂フィルムが用いられている。（メタ）アクリル系樹脂フィルムは、一般的に脆く、割れやすいことから、ゴム粒子などの衝撃緩和剤を添加して用いられている。【０００７】
特許文献３では、（メタ）アクリル系樹脂と、粒径が異なる少なくとも２種の共役ジエン系ゴムを含むグラフト共重合体とを含む光学フィルムが示されている。このような光学フィルムは、粒径の異なる２種類のゴム粒子を含むことで、耐熱性、靭性、ヘイズに優れるとされている。
【先行技術文献】
【特許文献】
【０００８】
【特許文献１】特開２０１７−１９４５７２号公報
【特許文献２】特開２０１８−２５７７２号公報
【特許文献３】特表２０１１−５２１０６８号公報
【発明の概要】
【発明が解決しようとする課題】
【０００９】
しかしながら、特許文献３のフィルムにおいても、ヒートサイクル試験に晒されたときの偏光板のクラック、特に−４０℃のような低温環境下での偏光板保護フィルムのクラックやそれによる偏光板のクラックを抑制できるものではなかった。【００１０】
特に、偏光板は、用途に応じて、従来の長方形ではなく、角が丸い形状、複雑な曲面を持った形状、または中央部に穴が開いた形状に打ち抜かれることがある。異形に打ち抜かれた偏光板には応力が残留しやすいため、ヒートサイクル試験では、その部分を起点として偏光板保護フィルムにクラックが生じやすく、その結果、偏光板にもクラックが生じやすい。また、偏光板が大型化するほど、ヒートサイクル試験における偏光板のクラックが生じやすい。したがって、これまで以上に、ヒートサイクル試験における偏光板のクラックを抑制できることが望まれている。【００１１】
本発明は、上記事情に鑑みてなされたものであり、低温環境下に晒されてもクラックを生じることなく使用可能な偏光板を付与しうる光学フィルム、およびそれを用いた偏光板を提供することを目的とする。
【課題を解決するための手段】
【００１２】
上記課題は、以下の構成によって解決することができる。【００１３】
本発明の光学フィルムは、重量平均分子量が２０万以上である（メタ）アクリル系樹脂と、ガラス転移温度が−１５℃以下である架橋重合体を含むコア部と、当該コア部を覆うシェル部とを有し、ゴム粒子と、ガラス転移温度が８０℃以上である有機微粒子とを含む光学フィルムであって、ガラス転移温度（Ｔｇ）が１１０℃以上であり、かつＪＩＳ  Ｋ  ７１２７に準拠して測定される、−４０℃における破断伸度が１０％以上である。【００１４】
また、本発明の偏光板は、偏光子と、その少なくとも一方の面に配置された本発明の光学フィルムとを含む。
【発明の効果】
【００１５】
本発明によれば、低温環境下に晒されてもクラックを生じることなく使用可能な偏光板を付与しうる光学フィルム、およびそれを有する偏光板を提供することができる。
【図面の簡単な説明】
【００１６】
【図１】図１は、本発明の偏光板の構成例を示す断面模式図である。
【発明を実施するための形態】
【００１７】
本発明者らは鋭意検討した結果、１）重量平均分子量が２０万以上である（メタ）アクリル系樹脂と、２）ガラス転移温度が−１５℃以下であるゴム状重合体を含む特定のゴム粒子と、３）ガラス転移温度が８０℃以上である有機微粒子とを含む光学フィルムであって、４）ガラス転移温度（Ｔｇ）が１１０℃以上であり、５）−４０℃における破断伸度が１０％以上である光学フィルムは、低温環境下に晒されても偏光板の割れを抑制できること、それにより、低温と高温を繰り返すヒートサイクル試験において偏光板の割れを抑制できることを見出した。
【００１８】
この理由は明らかではないが、以下のように推測される。偏光子は、高倍率で延伸されたフィルムであり、環境温度の変化によって膨張・収縮しやすい。
特に高温環境下では、偏光子は、ホウ酸架橋や結晶構造が一部壊れるなどして熱劣化しやすく、収縮しやすい。光学フィルムのガラス転移温度（Ｔｇ）や有機微粒子のガラス転移温度（Ｔｇ）が高いほど（上記３）と４）の要件）、高温環境下における偏光子の収縮しようとする力を抑えこむことができるため、偏光子の収縮量を少なくすることができる。また、それにより、低温環境下における偏光子の膨張量を少なくすることができるため、低温環境下において光学フィルムにかかる力も少なくすることができる。
一方、高温環境下から低温環境下に変化する際、高温で膨張した光学フィルムが急冷されることで、当該光学フィルムの破断伸度低下が、偏光子の変形に追随できなくなり、当該光学フィルムの破断伸度以上に延ばされやすい。これに対し、光学フィルムの−４０℃での破断伸度が１０％以上であると（上記５）の要件）、高温で膨張した光学フィルムが急冷される際に、当該光学フィルムの破断伸度が偏光子の変形に追従できるため、光学フィルムの割れを抑制できる。
それにより、異形に打ち抜かれた偏光板であっても、ヒートサイクル試験における光学フィルムのクラックに起因する偏光板の割れを抑制できると考えられる。
【００１９】
上記５）の要件、すなわち、−４０℃での破断伸度が１０％以上とすることは、上記１）〜４）の要件の全てを満たすことによって好ましく実現できる。
【００２０】
１．光学フィルム
本発明の光学フィルムは、（メタ）アクリル系樹脂と、ゴム粒子と、有機微粒子とを含む。
【００２１】
１−１．（メタ）アクリル系樹脂
（メタ）アクリル系樹脂は、重量平均分子量Ｍｗが２０万以上である樹脂であることが好ましい。（メタ）アクリル系樹脂の重量平均分子量Ｍｗが２０万以上であると、フィルムの靱性を高めやすく、−４０℃における破断伸度を高めやすいからである。（メタ）アクリル系樹脂の重量平均分子量Ｍｗは、３０万〜３００万であることが好ましく、５０万〜２００万であることがより好ましい。重量平均分子量（Ｍｗ）は、ゲルパーミエーションクロマトグラフィー（ＧＰＣ）によりポリスチレン換算にて測定することができる。
【００２２】
（メタ）アクリル系樹脂は、（メタ）アクリル酸エステルの単独重合体、または（メタ）アクリル酸エステルとそれと共重合可能な共重合モノマーとの共重合体である。なお、（メタ）アクリルとは、アクリルまたはメタクリルを意味する。（メタ）アクリル酸エステルは、メタクリル酸メチルであることが好ましい。
【００２３】
すなわち、（メタ）アクリル系樹脂は、少なくとも、メタクリル酸メチルに由来する構造単位を含み、メタクリル酸メチル以外の共重合モノマー（以下、単に「共重合モノマー」という）に由来する構造単位をさらに含みうる。
【００２４】
共重合モノマーの例には、
アクリル酸メチル、（メタ）アクリル酸エチル、（メタ）アクリル酸プロピル、（メタ）アクリル酸ｎ−ブチル、（メタ）アクリル酸ｔ−ブチル、（メタ）アクリル酸ヘキシル、（メタ）アクリル酸２−エチルヘキシル、（メタ）アクリル酸オクチル、（メタ）アクリル酸フェニル、（メタ）アクリル酸ベンジル、（メタ）アクリル酸２−フェノキシエチル、（メタ）アクリル酸２−ヒドロキシエチル、（メタ）アクリル酸ジシクロペンタニル、（メタ）アクリル酸イソボルニル、（メタ）アクリル酸アダマンチル、（メタ）アクリル酸シクロヘキシル、六員環ラクトンメタクリル酸エステルなどのアルキル基の炭素数が１〜２０のアクリル酸エステルまたはアルキル基の炭素数が２〜２０のメタクリル酸エステル類；
スチレン、ｏ−メチルスチレン、ｍ−メチルスチレン、ｐ−メチルスチレン、α−メチルスチレンなどのスチレン類；
ビニルシクロヘキサンなどの脂環式ビニル類；
（メタ）アクリロニトリル、（メタ）アクリロニトリル−スチレン共重合体などの不飽和ニトリル類；
（メタ）アクリル酸、クロトン酸、（メタ）アクリル酸、イタコン酸、イタコン酸モノエステル、マレイン酸、マレイン酸モノエステルなどの不飽和カルボン酸類；
酢酸ビニル、エチレンやプロピレンなどのオレフィン類；
塩化ビニル、塩化ビニリデン、フッ化ビニリデンなどのハロゲン化ビニル類；
（メタ）アクリルアミド、メチル（メタ）アクリルアミド、エチル（メタ）アクリルアミド、プロピル（メタ）アクリルアミド、ブチル（メタ）アクリルアミド、ｔｅｒｔ−ブチル（メタ）アクリルアミド、フェニル（メタ）アクリルアミドなどの（メタ）アクリルアミド類；
（メタ）アクリル酸グリシジルなどの不飽和グリシジル類；
Ｎ−フェニルマレイミド、Ｎ−エチルマレイミド、Ｎ−プロピルマレイミド、Ｎ−シクロヘキシルマレイミド、Ｎ−ｏ−クロロフェニルマレイミドなどのマレイミド類が含まれる。これらは、単独で用いてもよいし、２種以上を併用してもよい。
【００２５】
中でも、光学フィルムのガラス転移温度（Ｔｇ）を高くして、偏光板における高温時の偏光子の収縮量を少なくする観点では、嵩高い構造を有する共重合モノマーが好ましい。
【００２６】
嵩高い構造を有する共重合モノマーの例には、
（メタ）アクリル酸ジシクロペンタニル、（メタ）アクリル酸イソボルニル、（メタ）アクリル酸アダマンチル、（メタ）アクリル酸シクロヘキシル、六員環ラクトンメタクリル酸エステルなどのシクロ環を有する（メタ）アクリル酸エステル；ビニルシクロヘキサンなどの脂環式ビニル類；およびＮ−フェニルマレイミドなどのマレイミド類からなる群より選ばれるシクロ環またはマレイミド環を有する共重合モノマー；
（メタ）アクリル酸ｔ−ブチル、（メタ）アクリル酸２−エチルヘキシルなどの分岐アルキル基を有する（メタ）アクリル酸エステルなどの共重合モノマーが含まれる。
中でも、嵩高い構造を有する共重合モノマーは、シクロ環を有する（メタ）アクリル酸エステル類、マレイミド類からなる群より選ばれるシクロ環を有する共重合モノマー、分岐アルキル基を有する（メタ）アクリル酸エステル、およびそれらの組み合わせであることが好ましい。
【００２７】
共重合モノマーに由来する構造単位の含有量（好ましくは嵩高い構造を有する共重合モノマーに由来する構造単位の含有量）は、（メタ）アクリル系樹脂を構成する構造単位の合計１００質量％に対して０〜５０質量％であることが好ましく、１０〜４０質量％であることがより好ましく、１０〜３０質量％であることがさらに好ましい。（メタ）アクリル系樹脂のモノマーの種類や組成は、１Ｈ−ＮＭＲにより特定することができる。
【００２８】
（メタ）アクリル系樹脂のガラス転移温度（Ｔｇ）は、１１０℃以上であることが好ましい。（メタ）アクリル系樹脂のガラス転移温度（Ｔｇ）が１１０℃以上であると、偏光板において高温時の偏光子の収縮量を少なくしやすいため、低温時に偏光子によって光学フィルムに加わる力を少なくしやすい。光学フィルムのガラス転移温度（Ｔｇ）が１６０℃以下であると、例えばシクロ環またはマレイミド環を有する共重合モノマーに由来する構造単位の含有量を多くしすぎる必要がないため、光学フィルムの靱性が損なわれにくい。（メタ）アクリル系樹脂のガラス転移温度（Ｔｇ）は、１２５〜１６０℃であることが好ましく、１３０〜１５０℃であることがより好ましい。
【００２９】
（メタ）アクリル系樹脂のガラス転移温度（Ｔｇ）は、ＤＳＣ（Ｄｉｆｆｅｒｅｎｔｉａｌ Ｓｃａｎｎｉｎｇ Ｃｏｌｏｒｉｍｅｔｒｙ：示差走査熱量法）を用いて、ＪＩＳ Ｋ ７１２１−２０１２に準拠して測定することができる。
【００３０】
（メタ）アクリル系樹脂のガラス転移温度（Ｔｇ）は、モノマーの種類や組成によって調整することができる。（メタ）アクリル系樹脂のガラス転移温度（Ｔｇ）を高めるためには、例えば上記嵩高い構造を有する共重合モノマー、好ましくはシクロ環を有する共重合モノマーの含有比率を多くすればよい。
【００３１】
１−２．ゴム粒子
ゴム粒子は、光学フィルムに柔軟性や靱性を付与しつつ、光学フィルムの表面に凹凸を形成して滑り性を付与する機能を有しうる。
【００３２】
ゴム粒子は、ゴム状重合体（架橋重合体）を含むグラフト共重合体、すなわち、ゴム状重合体（架橋重合体）からなるコア部と、それを覆うシェル部とを有するコアシェル型のゴム粒子であって、ゴム状重合体のガラス転移温度（Ｔｇ）が−１５℃以下のものであることが好ましい。
【００３３】
ゴム状重合体のガラス転移温度が−１５℃以下であると、低温時（−４０℃）の光学フィルムの破断伸度を高めやすいため、ヒートサイクル試験において、光学フィルムが低温時の偏光子の変形（膨張）に追従しやすく、低温下での偏光板のクラックを抑制しやすい。ゴム状重合体のガラス転移温度（Ｔｇ）は、−２０℃以下であることがより好ましく、−３０℃以下であることがさらに好ましい。ゴム状重合体のガラス転移温度（Ｔｇ）は、前述と同様の方法で測定される。
【００３４】
ゴム状重合体のガラス転移温度（Ｔｇ）は、例えば構成するモノマー組成などによって調整することができる。ゴム粒子のガラス転移温度（Ｔｇ）を低くするためには、後述するように、例えばコア部のアクリル系ゴム状重合体を構成するモノマー混合物（ａ’）における、アルキル基の炭素数が４以上のアクリル酸エステル／それ以外の共重合可能なモノマー（好ましくはメタクリル酸メチル）の質量比を多くする（例えば３〜９とする）ことが好ましい。
【００３５】
ゴム状重合体は、ガラス転移温度が上記範囲内となるものであればよく、特に制限されないが、その例には、ブタジエン系架橋重合体、（メタ）アクリル系架橋重合体、およびオルガノシロキサン系架橋重合体が含まれる。中でも、（メタ）アクリル系樹脂との屈折率差が小さく、光学フィルムの透明性が損なわれにくい観点では、（メタ）アクリル系架橋重合体が好ましく、アクリル系架橋重合体（アクリル系ゴム状重合体）がより好ましい。
【００３６】
すなわち、ゴム粒子は、アクリル系ゴム状重合体（ａ）を含むアクリル系グラフト共重合体、すなわち、アクリル系ゴム状重合体（ａ）を含むコア部と、それを覆うシェル部とを有するコアシェル型の粒子であることが好ましい。当該コアシェル型の粒子は、アクリル系ゴム状重合体（ａ）の存在下で、メタクリル酸エステルを主成分とするモノマー混合物（ｂ）を少なくとも１段以上重合して得られる多段重合体（または多層構造重合体）である。重合は、乳化重合法で行うことができる。
【００３７】
（コア部：アクリル系ゴム状重合体（ａ）について）
アクリル系ゴム状重合体（ａ）は、アクリル酸エステルを主成分とする架橋重合体である。アクリル系ゴム状重合体（ａ）は、アクリル酸エステルを５０〜１００質量％と、それと共重合可能な他のモノマー５０〜０質量％とを含むモノマー混合物（ａ’）、および、１分子あたり２個以上の非共役な反応性二重結合を有する多官能性モノマー０．０５〜１０質量部（モノマー混合物（ａ’）１００質量部に対して）を重合させて得られる架橋重合体である。当該架橋重合体は、これらのモノマーを全部混合して重合させて得てもよいし、モノマー組成を変化させて２回以上で重合させて得てもよい。
【００３８】
アクリル系ゴム状重合体（ａ）を構成するアクリル酸エステルは、アクリル酸メチル、アクリル酸ブチルなどのアルキル基の炭素数１〜１２のアクリル酸アルキルエステルであることが好ましい。アクリル酸エステルは、１種類であってもよいし、２種類以上であってもよい。ゴム粒子のガラス転移温度を−１５℃以下にする観点では、アクリル酸エステルは、少なくとも、炭素数４〜１０のアクリル酸アルキルエステルを含むことが好ましい。
【００３９】
アクリル酸エステルの含有量は、モノマー混合物（ａ’）１００質量％に対して５０〜１００質量％であることが好ましく、６０〜９９質量％であることがより好ましく、７０〜９９質量％であることがさらに好ましい。アクリル酸エステルの含有量が５０重量％以上であると、フィルムに十分な靱性を付与しやすい。
【００４０】
また、アクリル系ゴム状重合体（ａ）のガラス転移温度を−１５℃以下にしやすくする観点では、前述の通り、モノマー混合物（ａ’）における、アルキル基の炭素数が４以上のアクリル酸アルキルエステル／それ以外の共重合可能なモノマー（好ましくはメタクリル酸メチル）の合計の質量比は、３以上であることが好ましく、４以上１０以下であることがより好ましい。
【００４１】
共重合可能なモノマーの例には、メタクリル酸メチルなどのメタクリル酸エステル；スチレン、メチルスチレンなどのスチレン類；アクリロニトリル、メタクリロニトリルなどの不飽和ニトリル類なども含まれる。
【００４２】
多官能性モノマーの例には、アリル（メタ）アクリレート、トリアリルシアヌレート、トリアリルイソシアヌレート、ジアリルフタレート、ジアリルマレート、ジビニルアジペート、ジビニルベンゼン、エチレングリコールジ（メタ）アクリレート、ジエチレングリコール（メタ）アクリレート、トリエチレングリコールジ（メタ）アクリレート、トリメチルロールプロパントリ（メタ）アクリレート、テトロメチロールメタンテトラ（メタ）アクリレート、ジプロピレングリコールジ（メタ）アクリレート、ポリエチレングリコールジ（メタ）アクリレートが含まれる。
【００４３】
多官能性モノマーの含有量は、モノマー混合物（ａ’）の合計１００質量％に対して０．０５〜１０質量％であることが好ましく、０．１〜５質量％であることがより好ましい。多官能性モノマーの含有量が０．０５質量％以上であると、得られるアクリル系ゴム状重合体（ａ）の架橋度を高めやすいため、得られるフィルムの硬度、剛性が損なわれすぎず、１０質量％以下であると、フィルムの靱性が損なわれにくい。
【００４４】
（シェル部：モノマー混合物（ｂ）について）
モノマー混合物（ｂ）は、アクリル系ゴム状重合体（ａ）に対するグラフト成分であり、シェル部を構成する。モノマー混合物（ｂ）は、メタアクリル酸エステルを主成分として含むことが好ましい。
【００４５】
モノマー混合物（ｂ）を構成するメタクリル酸エステルは、メタクリル酸メチルなどのアルキル基の炭素数１〜１２のメタクリル酸アルキルエステルであることが好ましい。メタクリル酸エステルは、１種類であってもよいし、２種類以上であってもよい。
【００４６】
メタクリル酸エステルの含有量は、モノマー混合物（ｂ）１００質量％に対して５０質量％以上であることが好ましい。メタクリル酸エステルの含有量が５０質量％以上であると、得られるフィルムの硬度、剛性を低下させにくくしうる。
【００４７】
モノマー混合物（ｂ）は、必要に応じて他のモノマーをさらに含んでもよい。他のモノマーの例には、アクリル酸メチル、アクリル酸エチル、アクリル酸ｎ−ブチルなどのアクリル酸エステル；（メタ）アクリル酸ベンジル、（メタ）アクリル酸ジシクロペンタニル、（メタ）アクリル酸フェノキシエチルなどの脂環式構造、複素環式構造または芳香族基を有する（メタ）アクリル系モノマー類（環構造含有（メタ）アクリル系モノマー）が含まれる。
【００４８】
（コアシェル型のゴム粒子：アクリル系グラフト共重合体について）
アクリル系グラフト共重合体、すなわち、コアシェル型のゴム粒子の例には、（メタ）アクリル系ゴム状重合体（ａ）としてのアクリル系ゴム状重合体５〜９０質量部（好ましくは５〜７５質量部）の存在下で、メタクリル酸エステルを主成分とするモノマー混合物（ｂ）９５〜２５質量部を少なくとも１段階で重合させた重合体が含まれる。
【００４９】
アクリル系グラフト共重合体は、必要に応じて、アクリル系ゴム状重合体（ａ）の内側に硬質重合体をさらに含んでもよい。そのようなアクリル系グラフト共重合体は、以下の（Ｉ）〜（ＩＩＩ）の重合工程を経て得ることができる。
（Ｉ）メタクリル酸エステル４０〜１００質量％と、これと共重合可能な他のモノマー６０〜０質量％からなるモノマー混合物（ｃ１）、および多官能性モノマー０．０１〜１０質量部（モノマー混合物（ｃ１）の合計１００質量部に対して）を重合して硬質重合体を得る工程
（ＩＩ）アクリル酸エステル６０〜１００質量％と、これと共重合可能な他のモノマー０〜４０質量％からなるモノマー混合物（ａ１）、および多官能性モノマー０．１〜５質量部（モノマー混合物（ａ１）の合計１００質量部に対して）を重合して軟質重合体を得る工程
（ＩＩＩ）メタクリル酸エステル６０〜１００質量％と、これと共重合可能な他のモノマー４０〜０質量％からなるモノマー混合物（ｂ１）、および多官能性モノマー０〜１０質量部（モノマー混合物（ｂ１）の合計１００質量部に対して）を重合して硬質重合体を得る工程
【００５０】
（Ｉ）〜（ＩＩＩ）の各重合工程の間に、他の重合工程がさらに含まれてもよい。
【００５１】
アクリル系グラフト共重合体は、さらに（ＩＶ）の重合工程を経て得られてもよい。
（ＩＶ）メタクリル酸エステル４０〜１００質量％、アクリル酸エステル０〜６０質量％、および共重合可能な他のモノマー０〜５質量％からなるモノマー混合物（ｂ２）、ならびに多官能性モノマー０〜１０質量部（モノマー混合物（ｂ２）１００質量部に対して）を重合して硬質重合体を得る。
【００５２】
各工程で用いられるメタクリル酸エステル、アクリル酸エステル、共重合可能な他のモノマー、および多官能性モノマーは、前述と同様のものを用いることができる。
【００５３】
軟質層は、光学フィルムに衝撃吸収性を付与しうる。軟質層の例には、アクリル酸エステルを主成分とするアクリル系ゴム状重合体（ａ）からなる層が含まれる。硬質層は、光学フィルムの靱性を損ないにくくし、かつゴム粒子の製造時に、粒子の粗大化や塊状化を抑制しうる。硬質層の例には、メタクリル酸エステルを主成分とする重合体からなる層が含まれる。
【００５４】
アクリル系グラフト共重合体のグラフト率（アクリル系ゴム状重合体（ａ）に対するグラフト成分（シェル部）の質量比）は、１０〜２５０％であることが好ましく、４０〜２３０％であることがより好ましく、６０〜２２０％であることがさらに好ましい。グラフト率が１０％以上であると、シェル部の割合が少なくなりすぎないため、フィルムの硬度や剛性が損なわれにくい。アクリル系グラフト共重合体のグラフト率が２５０％以下であると、アクリル系ゴム状重合体（ａ）の割合が少なくなりすぎないため、フィルムの靱性や脆性改善効果が損なわれにくい。
【００５５】
アクリル系グラフト共重合体のグラフト率は、以下の方法で測定される。
１）アクリル系グラフト共重合体２ｇを、メチルエチルケトン５０ｍｌに溶解させ、遠心分離機（日立工機（株）製、ＣＰ６０Ｅ）を用い、回転数３００００ｒｐｍ、温度１２℃にて１時間遠心し、不溶分と可溶分とに分離する（遠心分離作業を合計３回セット）。
２）得られた不溶分の重量を下記式に当てはめて、グラフト率を算出する。
グラフト率（％）＝［｛（メチルエチルケトン不溶分の重量）−（アクリル系ゴム状重合体（ａ）の重量）｝／（アクリル系ゴム状重合体（ａ）の重量）］×１００
【００５６】
ゴム粒子（アクリル系グラフト共重合体）の平均粒子径は、１００〜４００ｎｍであることが好ましく、１５０〜３００ｎｍであることがより好ましい。平均粒子径が１００ｎｍ以上であると、フィルムに十分な靱性を付与しやすく、４００ｎｍ以下であると、フィルムの透明性が低下しにくい。
【００５７】
ゴム粒子（アクリル系グラフト共重合体）の平均粒子径は、フィルム表面および切片のＳＥＭ撮影またはＴＥＭ撮影によって得た粒子１００個の円相当径の平均値として特定される。円相当径は、撮影によって得られた粒子の投影面積を、同じ面積を持つ円の直径に換算することによって求めることができる。この際、倍率５０００倍のＳＥＭ観察および／またはＴＥＭ観察によって観察されるゴム粒子（アクリル系グラフト共重合体）を、平均粒子径の算出に使用する。なお、分散液でのゴム粒子（アクリル系グラフト共重合体）の平均粒子径は、ゼータ電位・粒径測定システム（大塚電子株式会社製  ＥＬＳＺ−２０００ＺＳ）で測定することができる。
【００５８】
ゴム粒子の含有量は、（メタ）アクリル系樹脂に対して５〜４０質量％であることが好ましく、７〜３０質量％であることがより好ましく、８〜２５質量％とすることもできる。ゴム粒子の含有量が５質量％以上であると、（メタ）アクリル系樹脂フィルムに十分な柔軟性や靱性を付与しやすいだけでなく、表面に凹凸を形成して滑り性も付与しうる。ゴム粒子の含有量が４０質量％以下であると、ヘイズが上昇しすぎない。
【００５９】
１−３．有機微粒子
有機微粒子は、光学フィルムの滑り性を高める機能を有する。
【００６０】
有機微粒子は、ガラス転移温度（Ｔｇ）が８０℃以上の粒子であることが好ましい。有機微粒子のガラス転移温度が８０℃以上であると、光学フィルムを高温で変形させにくくしうるため、偏光板のヒートサイクル試験において、高温時の偏光子の収縮量を少なくしうる。それにより、低温時に偏光子によって光学フィルムに加わる力を少なくすることができるため、光学フィルムのクラックおよびそれによる偏光板のクラックを抑制しやすい。また、光学フィルムの−４０℃における破断延度も高めやすい。有機微粒子のガラス転移温度は、１００℃以上であることがより好ましい。ガラス転移温度は、前述と同様の方法で測定される。
【００６１】
有機微粒子のガラス転移温度（Ｔｇ）は、有機微粒子を構成するモノマー組成によって調整されうる。有機微粒子のガラス転移温度（Ｔｇ）を高くするためには、例えば後述する多官能モノマーに由来する構造単位の含有量を多くすることが好ましい。
【００６２】
有機微粒子を構成する樹脂は、ガラス転移温度（Ｔｇ）が上記範囲となるようなものであればよく、その例には、（メタ）アクリル酸エステル類、イタコン酸ジエステル類、マレイン酸ジエステル類、ビニルエステル類、オレフィン類、スチレン類、（メタ）アクリルアミド類、アリル化合物、ビニルエーテル類、ビニルケトン類、不飽和ニトリル類、不飽和カルボン酸類、および多官能モノマー類からなる群より選ばれる１以上に由来する構造単位を含む重合体や、シリコーン系樹脂、フッ素系樹脂、ポリフェニレンスルフィドなどが含まれる。
【００６３】
上記重合体を構成する（メタ）アクリル酸エステル類、オレフィン類、スチレン類、（メタ）アクリルアミド類、不飽和ニトリル類、不飽和カルボン酸類および多官能モノマー類は、上記（メタ）アクリル系樹脂や上記アクリル系ゴム状重合体（ａ）を構成するモノマーとして挙げたものと同様のものを用いることができる。イタコン酸ジエステル類の例には、イタコン酸ジメチル、イタコン酸ジエチル、イタコン酸ジプロピルが含まれる。マレイン酸ジエステル類の例には、マレイン酸ジメチル、マレイン酸ジエチル、マレイン酸ジプロピルが含まれる。ビニルエステル類の例には、ビニルアセテート、ビニルプロピオネート、ビニルブチレート、ビニルイソブチレート、ビニルカプロエート、ビニルクロロアセテート、ビニルメトキシアセテート、ビニルフェニルアセテート、安息香酸ビニル、サリチル酸ビニルが含まれる。アリル化合物の例には、酢酸アリル、カプロン酸アリル、ラウリン酸アリル、安息香酸アリルなどが含まれる。ビニルエーテル類の例には、メチルビニルエーテル、ブチルビニルエーテル、ヘキシルビニルエーテル、メトキシエチルビニルエーテル、ジメチルアミノエチルビニルエーテルなどが含まれる。ビニルケトン類の例には、メチルビニルケトン、フェニルビニルケトン、メトキシエチルビニルケトンなどが含まれる。
【００６４】
中でも、（メタ）アクリル系樹脂との親和性が高く、応力に対する柔軟性があり、かつガラス転移温度を上記範囲に調整しやすい観点などから、（メタ）アクリル酸エステル類、ビニルエステル類、スチレン類、オレフィン類からなる群より選ばれる１以上に由来する構造単位と、多官能モノマー類に由来する構造単位とを含む共重合体が好ましく、（メタ）アクリル酸エステル類に由来する構造単位と、多官能モノマー類に由来する構造単位とを含む共重合体がより好ましく、（メタ）アクリル酸エステル類に由来する構造単位と、スチレン類に由来する構造単位と、多官能モノマー類に由来する構造単位とを含む共重合体がさらに好ましい。特にスチレン類に由来する構造単位を含む共重合体からなる有機微粒子は、（メタ）アクリル系樹脂との屈折率差を少なくしうる。
【００６５】
有機微粒子が、多官能モノマーに由来する構造単位を含む場合、有機微粒子における多官能モノマーに由来する構造単位の含有量は、通常、ゴム粒子における多官能モノマーに由来する構造単位の含有量よりも多い。具体的には、多官能モノマーに由来する構造単位の含有量は、上記共重合体を構成する多官能モノマー以外のモノマーに由来する構造単位の合計１００質量％に対して、例えば５０〜５００質量％でありうる。
【００６６】
このような重合体からなる粒子（重合体粒子）は、任意の方法、例えば乳化重合、懸濁重合、分散重合、シード重合などの方法により製造されうる。中でも、粒子径が揃った重合体粒子が得られやすい観点などから、水性媒体下でのシード重合や乳化重合が好ましい。
【００６７】
重合体粒子の製造方法としては、例えば、
・単量体混合物を水性媒体に分散させた後、重合させる１段重合法、
・単量体を水性媒体中で重合させることで種粒子を得た後、単量体混合物を種粒子に吸収させた後、重合させる２段重合法、
・２段重合法の種粒子を製造する工程を繰り返す多段重合法などが挙げられる。これらの重合法は、重合体粒子の所望する平均粒子径に応じて適宜選択できる。なお、種粒子を製造するための単量体は、特に限定されず、重合体粒子用の単量体をいずれも使用できる。
【００６８】
有機微粒子は、コアシェル型の粒子であってもよい。そのような有機微粒子は、例えば（メタ）アクリル酸エステルの単独重合体あるいは共重合体を含む低Ｔｇのコア部と、高Ｔｇのシェル部とを有する粒子などでありうる。
【００６９】
有機微粒子と（メタ）アクリル系樹脂との屈折率差の絶対値Δｎは、得られるフィルムのヘイズ上昇を高度に抑制する観点では、０．１以下であることが好ましく、０．０８５以下であることがより好ましく、０．０６５以下であることがさらに好ましい。
【００７０】
有機微粒子の平均粒子径は、０．０４〜２μｍであることが好ましく、０．０８〜１μｍであることがより好ましい。有機微粒子の平均粒子径が０．０４μｍ以上であると、得られるフィルムに十分な滑り性を付与しやすい。有機微粒子の平均粒子径が２μｍ以下であると、ヘイズの上昇を抑制しやすい。有機微粒子の平均粒子径は、ゴム粒子の平均粒子径と同様の方法で測定することができる。
【００７１】
有機微粒子の平均粒子径は、凝集性の粒子であれば、凝集体の平均大きさ（平均二次粒径）を意味し、非凝集性の粒子であれば、一粒子のサイズを測定した平均値を意味する。
【００７２】
有機微粒子の平均粒子径の、ゴム粒子の平均粒子径に対する比率（有機微粒子の平均粒子径ｒ２の、ゴム粒子の平均粒子径ｒ１に対する比率ｒ２／ｒ１）は、偏光板のクラックを抑制しやすくする観点では、０．５〜２であることが好ましく、０．８〜１．２であることがより好ましい。
【００７３】
有機微粒子の含有量は、（メタ）アクリル系樹脂に対して０．３〜３質量％であることが好ましく、０．５〜２質量％であることがより好ましく、０．７〜２質量％であることがさらに好ましい。有機微粒子の含有量が０．３質量％以上であると、光学フィルムに十分な滑り性を付与しうるだけでなく、光学フィルムのガラス転移温度（Ｔｇ）を低くしすぎないため、偏光板において高温時の偏光子の収縮量を少なくしやすい。それにより、低温時に偏光子により光学フィルムに力がかかりすぎないようにすることができる。有機微粒子の含有量が３質量％以下であると、ヘイズの上昇を抑制しやすい。
【００７４】
有機微粒子のゴム粒子に対する含有比率（有機微粒子の含有量ｍ２の、ゴム粒子の含有量ｍ１に対する比ｍ２／ｍ１）は、０．０５〜０．５であることが好ましい。ｍ２／ｍ１が０．０５以上であると、ゴム粒子の含有量が一定である場合、有機微粒子の含有量が多いほうが、高温時に光学フィルムを変形させにくくしうる。そのため、偏光板のヒートサイクル試験において、高温時の偏光子の収縮量を少なくしうる。それにより、低温時に偏光子によって光学フィルムに加わる力を少なくすることができるため、光学フィルムのクラックを抑制しやすい。ｍ２／ｍ１は、０．１〜０．２であることがより好ましい。
【００７５】
１−４．その他の成分
本発明の光学フィルムは、本発明の効果を損なわない範囲で、他の成分をさらに含んでいてもよい。他の成分の例には、残留溶媒や紫外線吸収剤、酸化防止剤などが含まれる。
【００７６】
例えば、本発明の光学フィルムは、後述するように溶液流延方式により製造されることから、溶液流延方式で用いられるドープの溶媒に由来する残留溶媒を含んでいてもよい。
【００７７】
残留溶媒量は、光学フィルムに対して７００ｐｐｍ以下であることが好ましく、３０〜７００ｐｐｍであることがより好ましい。残留溶媒の含有量は、後述する光学フィルムの製造工程における、支持体上に流延させたドープの乾燥条件によって調整されうる。
【００７８】
光学フィルムにおける残留溶媒の含有量は、ヘッドスペースガスクロマトグラフィーにより測定することができる。ヘッドスペースガスクロマトグラフィー法では、試料を容器に封入し、加熱し、容器中に揮発成分が充満した状態で速やかに容器中のガスをガスクロマトグラフに注入し、質量分析を行って化合物の同定を行いながら揮発成分を定量するものである。ヘッドスペース法では、ガスクロマトグラフにより、揮発成分の全ピークを観測することを可能にするとともに、電磁気的相互作用を利用した分析法を用いることによって、高精度で揮発性物質やモノマー等を定量をも併せて行うことができる。
【００７９】
１−５．物性
（ガラス転移温度（Ｔｇ））
光学フィルムのガラス転移温度（Ｔｇ）は、１１０℃以上であることが好ましい。光学フィルムのガラス転移温度（Ｔｇ）が１１０℃以上であると、光学フィルムのガラス転移温度（Ｔｇ）が適度に高いため、偏光板のヒートサイクル試験において、高温時の偏光子の収縮量を少なくしうる。それにより、低温時に偏光子によって光学フィルムに加わる力を少なくすることができるため、低温時の光学フィルムのクラックを抑制しやすい。また、光学フィルムの−４０℃における破断延度も高めやすい。光学フィルムのガラス転移温度（Ｔｇ）は、上記観点から、１２０〜１６０℃であることが好ましく、１２５〜１５０℃であることがより好ましい。光学フィルムのガラス転移温度（Ｔｇ）は、前述と同様の方法で測定することができる。
【００８０】
光学フィルムのガラス転移温度（Ｔｇ）は、（メタ）アクリル系樹脂の種類や重量平均分子量Ｍｗ、ゴム粒子および有機微粒子のガラス転移温度（Ｔｇ）やそれらの含有比率（ｍ２／ｍ１）などによって調整することができる。光学フィルムのガラス転移温度（Ｔｇ）を高くするためには、例えば（メタ）アクリル系樹脂の重量平均分子量Ｍｗを大きくしたり、嵩高い共重合モノマーに由来する構造単位を含む（メタ）アクリル系樹脂を選択したり、ガラス転移温度（Ｔｇ）の高い有機微粒子を選択したり、有機微粒子のゴム粒子に対する含有比率（ｍ２／ｍ１）を高くしたりすることが好ましい。
【００８１】
（−４０℃での破断伸度）
光学フィルムの−４０℃における破断伸度は、１０％以上であることが好ましい。光学フィルムの−４０℃における破断伸度が１０％以上であると、低温時の光学フィルムの破断伸度が高いため、ヒートサイクル試験において偏光板が低温環境下に曝されても、偏光子の変形に追従しうる。そのため、光学フィルムのクラック、およびそれに起因する偏光板のクラックを抑制できる。光学フィルムの−４０℃における破断伸度は、１５％以上であることがより好ましい。光学フィルムの−４０℃における破断伸度の上限値は、光学フィルムのコシを損なわないようにする観点では、例えば５０％でありうる。
【００８２】
光学フィルムの−４０℃での破断伸度は、ＪＩＳ  Ｋ  ７１２７に準拠して測定することができる。具体的には、以下の方法で測定することができる。
１）まず、光学フィルムを所定の大きさに切り出し、試料片とする。
２）得られた試料片を、−４０℃の環境下でテンシロン試験機（ＯＲＩＥＮＴＥＣ社製、ＲＴＣ−１２２５Ａ）を用いて破断点伸度（引張破壊伸びともいう）を測定する。測定は、測定温度を−４０℃にする以外はＪＩＳ  Ｋ  ７１２７に記載の方法に従って行う。
なお、試験片は、製膜方向（ＭＤ方向）を長手方向としたものと、幅方向（ＴＤ方向）を長手方向としたものとをそれぞれ５枚ずつ準備し、それぞれの試料の長手方向に引っ張った時の破断伸度を測定し、それらの平均値を「破断伸度」とする。
【００８３】
光学フィルムの−４０℃における破断伸度は、主に、（メタ）アクリル系樹脂の重量平均分子量Ｍｗや、ゴム粒子や有機微粒子、光学フィルムのガラス転移温度（Ｔｇ）などによって調整することができる。光学フィルムの−４０℃における破断伸度を高めるためには、例えば（メタ）アクリル系樹脂の重量平均分子量Ｍｗは大きくすることが好ましく、ゴム粒子のガラス転移温度（Ｔｇ）は低くすることが好ましく、有機微粒子および光学フィルムのガラス転移温度（Ｔｇ）は高くすることが好ましい。
【００８４】
（ヘイズ）
本発明の光学フィルムは、透明性が高いことが好ましい。光学フィルムのヘイズは、４．０％以下であることが好ましく、２．０％以下であることがより好ましく、１．０％以下であることがさらに好ましい。ヘイズは、試料４０ｍｍ×８０ｎｍを２５℃、６０％ＲＨでヘイズメーター（ＨＧＭ−２ＤＰ、スガ試験機）でＪＩＳＫ−６７１４に従って測定することができる。
【００８５】
（位相差ＲｏおよびＲｔ）
本発明の光学フィルムは、例えばＩＰＳモード用の位相差フィルムとして用いる観点では、測定波長５５０ｎｍ、２３℃５５％ＲＨの環境下で測定される面内方向の位相差Ｒｏは、０〜１０ｎｍであることが好ましく、０〜５ｎｍであることがより好ましい。本発明の光学フィルムの厚み方向の位相差Ｒｔは、−２０〜２０ｎｍであることが好ましく、−１０〜１０ｎｍであることがより好ましい。
【００８６】
ＲｏおよびＲｔは、それぞれ下記式で定義される。
式（２ａ）：Ｒｏ＝（ｎｘ−ｎｙ）×ｄ
式（２ｂ）：Ｒｔ＝（（ｎｘ＋ｎｙ）／２−ｎｚ）×ｄ
（式中、
ｎｘは、フィルムの面内遅相軸方向（屈折率が最大となる方向）の屈折率を表し、
ｎｙは、フィルムの面内遅相軸に直交する方向の屈折率を表し、
ｎｚは、フィルムの厚み方向の屈折率を表し、
ｄは、フィルムの厚み（ｎｍ）を表す。）
【００８７】
本発明の光学フィルムの面内遅相軸とは、フィルム面において屈折率が最大となる軸をいう。（メタ）アクリル系樹脂フィルムの面内遅相軸は、自動複屈折率計アクソスキャン（Ａｘｏ Ｓｃａｎ Ｍｕｅｌｌｅｒ Ｍａｔｒｉｘ Ｐｏｌａｒｉｍｅｔｅｒ：アクソメトリックス社製）により確認することができる。
【００８８】
ＲｏおよびＲｔは、以下の方法で測定することができる。
１）本発明の光学フィルムを２３℃５５％ＲＨの環境下で２４時間調湿する。このフィルムの平均屈折率をアッベ屈折計で測定し、厚みｄを市販のマイクロメーターを用いて測定する。
２）調湿後のフィルムの、測定波長５５０ｎｍにおけるリターデーションＲｏおよびＲｔを、それぞれ自動複屈折率計アクソスキャン（Ａｘｏ Ｓｃａｎ Ｍｕｅｌｌｅｒ Ｍａｔｒｉｘ Ｐｏｌａｒｉｍｅｔｅｒ：アクソメトリックス社製）を用いて、２３℃５５％ＲＨの環境下で測定する。
【００８９】
本発明の光学フィルムの位相差ＲｏおよびＲｔは、例えば（メタ）アクリル系樹脂の種類によって調整することができる。光学フィルムの位相差ＲｏおよびＲｔを低くするためには、延伸によって位相差を発現しにくい（メタ）アクリル系樹脂を用いることが好ましい。
【００９０】
（厚み）
本発明の光学フィルムの厚みは、例えば５〜１００μｍ、好ましくは５〜４０μｍとしうる。
【００９１】
２．光学フィルムの製造方法
本発明の光学フィルムは、溶液流延方式（キャスト法）で製造される。すなわち、本発明の光学フィルムは、１）少なくとも前述の（メタ）アクリル系樹脂、ゴム粒子、有機微粒子、および溶媒を含むドープを得る工程と、２）得られたドープを支持体上に流延し、乾燥および剥離して、膜状物を得る工程と、３）得られた膜状物を、乾燥させながら延伸する工程とを経て製造されうる。
【００９２】
１）の工程について
前述の（メタ）アクリル系樹脂、ゴム粒子、および有機微粒子を、溶媒に溶解または分散させて、ドープを調製する。
【００９３】
ドープに用いられる溶媒は、少なくとも（メタ）アクリル系樹脂を溶解させうる有機溶媒（良溶媒）を含む。良溶媒の例には、メチレンクロライドなどの塩素系有機溶媒や；酢酸メチル、酢酸エチル、アセトン、テトラヒドロフランなどの非塩素系有機溶媒が含まれる。中でも、メチレンクロライドが好ましい。
【００９４】
ドープに用いられる溶媒は、貧溶媒をさらに含んでいてもよい。貧溶媒の例には、炭素原子数１〜４の直鎖または分岐鎖状の脂肪族アルコールが含まれる。ドープ中のアルコールの比率が高くなると、膜状物がゲル化しやすく、金属支持体からの剥離が容易になりやすい。炭素原子数１〜４の直鎖または分岐鎖状の脂肪族アルコールとしては、メタノール、エタノール、ｎ−プロパノール、ｉｓｏ−プロパノール、ｎ−ブタノール、ｓｅｃ−ブタノール、ｔｅｒｔ−ブタノールを挙げることができる。これらのうちドープの安定性、沸点も比較的低く、乾燥性もよいことなどからエタノールが好ましい。
【００９５】
ドープの調製は、前述の溶媒に、（メタ）アクリル系樹脂、およびゴム粒子をそれぞれ直接添加し、混合して調製してもよいし；前述の溶媒に、（メタ）アクリル系樹脂を溶解させた樹脂溶液と、前述の溶媒に、ゴム粒子および必要に応じて有機微粒子を分散させた微粒子分散液とを予め調製しておき、それらを混合して調製してもよい。
【００９６】
有機微粒子の添加方法は、特に制限されず、有機微粒子を個別に溶媒に添加してもよいし、有機微粒子の集合体として溶媒に添加してもよい。有機微粒子の集合体は、相互の連結（融着）が抑制された複数の有機微粒子の集合体からなる。そのため、取り扱い性に優れ、（メタ）アクリル系樹脂や溶媒に、有機微粒子の集合体を分散させれば、容易に有機微粒子に別れるため、有機微粒子の分散性を良好としうる。有機微粒子の集合体は、例えば、有機微粒子と、無機粉末とを含むスラリーを噴霧乾燥させることによって得ることができる。
【００９７】
２）の工程について
得られたドープを、支持体上に流延する。ドープの流延は、流延ダイから吐出させて行うことができる。
【００９８】
次いで、支持体上に流延されたドープ中の溶媒を蒸発させ、乾燥させる。乾燥されたドープを支持体から剥離して、膜状物を得る。
【００９９】
支持体から剥離する際のドープの残留溶媒量（剥離時の膜状物の残留溶媒量）は、得られる（メタ）アクリル系樹脂フィルムの位相差を低減しやすくする点では、１０〜１５０質量％であることが好ましく、２０〜４０質量％であることがより好ましい。剥離時の残留溶媒量が１０質量％以上であると、乾燥または延伸時に、（メタ）アクリル系樹脂が流動しやすく、無配向にしやすいため、得られる（メタ）アクリル系樹脂フィルムの位相差を低減しやすい。剥離時の残留溶媒量が１５０質量％以下であると、ドープを剥離する際に要する力が過剰に大きくなりにくいので、ドープの破断を抑制しやすい。
【０１００】
剥離時のドープの残留溶媒量は、下記式で定義される。以下においても同様である。
ドープの残留溶媒量（質量％）＝（ドープの加熱処理前質量−ドープの加熱処理後質量）／ドープの加熱処理後質量×１００
尚、残留溶媒量を測定する際の加熱処理とは、１４０℃３０分の加熱処理をいう。
【０１０１】
剥離時の残留溶媒量は、支持体上でのドープの乾燥温度や乾燥時間、支持体の温度などによって調整することができる。
【０１０２】
３）の工程について
剥離して得られた膜状物を、乾燥させながら延伸する。
【０１０３】
延伸は、求められる光学特性に応じて行えばよく、少なくとも一方の方向に延伸することが好ましく、互いに直交する二方向に延伸（例えば、膜状物の幅方向（ＴＤ方向）と、それと直交する搬送方向（ＭＤ方向）の二軸延伸）してもよい。
【０１０４】
延伸倍率は、光学フィルムを例えばＩＰＳ用の位相差フィルムとして用いる観点では、１．０１〜２．０倍とすることができる。延伸倍率は、（延伸後のフィルムの延伸方向大きさ）／（延伸前のフィルムの延伸方向大きさ）として定義される。なお、二軸延伸を行う場合は、ＴＤ方向とＭＤ方向のそれぞれについて、上記延伸倍率とすることが好ましい。
【０１０５】
なお、光学フィルムの面内遅相軸方向（面内において屈折率が最大となる方向）は、通常、延伸倍率が最大となる方向である。
【０１０６】
延伸温度（乾燥温度）は、（メタ）アクリル系樹脂のガラス転移温度をＴｇとしたとき、（Ｔｇ−６５）℃〜（Ｔｇ＋６０）℃であることが好ましく、（Ｔｇ−５０）℃〜（Ｔｇ＋５０）℃であることがより好ましく、（Ｔｇ−３０）℃〜（Ｔｇ＋５０）℃であることがさらに好ましい。延伸温度が（Ｔｇ−３０）℃以上であると、膜状物を延伸に適した柔らかさにしやすいだけでなく、延伸時に膜状物に加わる張力が大きくなりすぎないので、得られる（メタ）アクリル系樹脂フィルムに過剰な残留応力が残りにくくしうる。延伸温度がＴｇ以下であると、膜状物中の溶媒の気化による気泡の発生などを抑制しやすい。延伸温度は、具体的には、６０〜１４０℃としうる。
【０１０７】
延伸温度は、（ａ）テンター延伸機などのように非接触加熱型で乾燥させる場合は、延伸機内温度または熱風温度などの雰囲気温度、（ｂ）熱ローラーなどの接触加熱型で乾燥させる場合は、接触加熱部の温度、あるいは（ｃ）膜状物（被乾燥面）の表面温度のいずれかの温度として測定することができる。中でも、（ａ）テンター延伸機などのように非接触加熱型で乾燥させる場合は、延伸機内温度または熱風温度などの雰囲気温度を測定することが好ましい。
【０１０８】
延伸開始時の膜状物中の残留溶媒量は、剥離時の膜状物中の残留溶媒量と同程度であることが好ましい。
【０１０９】
膜状物のＴＤ方向（幅方向）の延伸は、例えば膜状物の両端をクリップやピンで固定し、クリップやピンの間隔を進行方向に広げる方法（テンター法）で行うことができる。膜状物のＭＤ方向の延伸は、例えば複数のロールに周速差をつけ、その間でロール周速差を利用する方法（ロール法）で行うことができる。
【０１１０】
得られる光学フィルムは、液晶ディスプレイや有機ＥＬディスプレイなどの各種表示装置における偏光板保護フィルム（位相差フィルムも含む）として好ましく用いられる。        
【０１１１】
３．偏光板
本発明の偏光板は、偏光子と、その少なくとも一方の面に配置された本発明の光学フィルムとを有する。
【０１１２】
図１は、本発明の偏光板の構成例を示す断面図である。図１に示されるように、本発明の偏光板１０は、偏光子２０と、その両面に配置された偏光板保護フィルム３０Ａおよび３０Ｂと、偏光板保護フィルム３０Ａおよび３０Ｂと偏光子２０との間に配置された接着剤層４０Ａおよび４０Ｂとを有する。偏光板保護フィルム３０Ａおよび３０Ｂのうち少なくとも一方が、本発明の光学フィルムである。
【０１１３】
３−１．偏光子２０
偏光子２０は、一定方向の偏波面の光だけを通す素子であり、ポリビニルアルコール系偏光フィルムである。ポリビニルアルコール系偏光フィルムには、ポリビニルアルコール系フィルムにヨウ素を染色させたものと、二色性染料を染色させたものとがある。
【０１１４】
ポリビニルアルコール系偏光フィルムは、ポリビニルアルコール系フィルムを一軸延伸した後、ヨウ素または二色性染料で染色したフィルム（好ましくはさらにホウ素化合物で耐久性処理を施したフィルム）であってもよいし；ポリビニルアルコール系フィルムをヨウ素または二色性染料で染色した後、一軸延伸したフィルム（好ましくは、さらにホウ素化合物で耐久性処理を施したフィルム）であってもよい。偏光子の吸収軸は、通常、最大延伸方向と平行である。
【０１１５】
例えば、特開２００３−２４８１２３号公報、特開２００３−３４２３２２号公報等に記載のエチレン単位の含有量１〜４モル％、重合度２０００〜４０００、けん化度９９．０〜９９．９９モル％のエチレン変性ポリビニルアルコールが用いられる。
【０１１６】
偏光子２０の厚みは、５〜３０μｍであることが好ましく、偏光板を薄型化するため等から、５〜２０μｍであることがより好ましい。
【０１１７】
３−２．偏光板保護フィルム３０Ａおよび３０Ｂ
偏光板保護フィルム３０Ａおよび３０Ｂは、偏光子２０の両面に、接着剤層４０Ａおよび４０Ｂを介してそれぞれ配置されている。偏光板保護フィルム３０Ａおよび３０Ｂの少なくとも一方は、本発明の光学フィルムである。偏光板保護フィルム３０Ａおよび３０Ｂの一方のみが本発明の光学フィルムである場合、他方は、他の光学フィルムであってもよい。
【０１１８】
他の光学フィルムの例には、市販のセルロースエステルフィルム（例えば、コニカミノルタタックＫＣ８ＵＸ、ＫＣ５ＵＸ、ＫＣ４ＵＸ、ＫＣ８ＵＣＲ３、ＫＣ４ＳＲ、ＫＣ４ＢＲ、ＫＣ４ＣＲ、ＫＣ４ＤＲ、ＫＣ４ＦＲ、ＫＣ４ＫＲ、ＫＣ８ＵＹ、ＫＣ６ＵＹ、ＫＣ４ＵＹ、ＫＣ４ＵＥ、ＫＣ８ＵＥ、ＫＣ８ＵＹ−ＨＡ、ＫＣ２ＵＡ、ＫＣ４ＵＡ、ＫＣ６ＵＡ、ＫＣ８ＵＡ、ＫＣ２ＵＡＨ、ＫＣ４ＵＡＨ、ＫＣ６ＵＡＨ、以上コニカミノルタ（株）製、フジタックＴ４０ＵＺ、フジタックＴ６０ＵＺ、フジタックＴ８０ＵＺ、フジタックＴＤ８０ＵＬ、フジタックＴＤ６０ＵＬ、フジタックＴＤ４０ＵＬ、フジタックＲ０２、フジタックＲ０６、以上富士フイルム（株）製）などが含まれる。
【０１１９】
他の光学フィルムの厚みは、偏光板のクラックを抑制する観点では厚いほうが好ましく、例えば５〜１００μｍ、好ましくは４０〜８０μｍとしうる。
【０１２０】
３−３．接着剤層４０Ａおよび４０Ｂ
接着剤層４０Ａおよび４０Ｂは、完全ケン化型ポリビニルアルコール水溶液（水糊）、または活性エネルギー線硬化性接着剤の硬化物でありうる。活性エネルギー線硬化性接着剤は、光ラジカル重合を利用した光ラジカル重合型組成物、光カチオン重合を利用した光カチオン重合型組成物、またはそれらの併用物のいずれであってもよい。
【０１２１】
３−４．偏光板の製造方法
本発明の偏光板１０は、偏光子２０と、偏光板保護フィルム３０Ａおよび３０Ｂとを、接着剤を介して貼り合わせて得ることができる。接着剤は、前述の接着剤を用いることができる。
【０１２２】
得られた偏光板１０は、用途に応じて任意の形状または大きさに打ち抜き加工される。例えば、偏光板１０は、角が丸い形状、複雑な曲面を持った形状、または中央部に穴が開いた形状などの任意の形状に打ち抜かれる。このように、偏光板を異形に打ち抜く際、偏光板保護フィルム３０Ａおよび３０Ｂには、刃の先端の力が集中するため、応力が残留しやすく、偏光板のヒートサイクル試験においてクラックの起点となりやすい。
【０１２３】
これに対して本発明の偏光板１０は、偏光板保護フィルム３０Ａおよび３０Ｂの少なくとも一方が、−４０℃での破断伸度が１０％以上である本発明の光学フィルムである。それにより、異形に打ち抜かれた偏光板１０であっても、ヒートサイクル試験において、偏光子の膨張収縮する力がかかることによる、偏光板保護フィルム３０Ａまたは３０Ｂのクラックを抑制しうる。それにより、偏光板保護フィルム３０Ａまたは３０Ｂのクラックに起因する偏光板１０のクラックを抑制することができる。
【０１２４】
４．液晶表示装置
本発明の液晶表示装置は、液晶セルと、液晶セルの一方の面に配置された第１偏光板と、液晶セルの他方の面に配置された第２偏光板とを含む。
【０１２５】
液晶セルの表示モードは、例えばＳＴＮ（Super-Twisted Nematic）、ＴＮ（Twisted Nematic）、ＯＣＢ（Optically Compensated Bend）、ＨＡＮ（Hybridaligned Nematic）、ＶＡ（Vertical Alignment、ＭＶＡ（Multi-domain Vertical Alignment）、ＰＶＡ（Patterned Vertical Alignment））、ＩＰＳ（In-Plane-Switching）などでありうる。中でも、ＶＡ（ＭＶＡ，ＰＶＡ）モードおよびＩＰＳモードが好ましい。
【０１２６】
第１および第２偏光板のうち一方または両方が、本発明の偏光板である。本発明の偏光板は、本発明の光学フィルムが液晶セル側となるように配置されることが好ましい。
【実施例】
【０１２７】
以下、実施例により本発明を具体的に説明するが、本発明はこれらに限定されるものではない。【０１２８】
１．光学フィルムの材料
（１）（メタ）アクリル系樹脂
以下の表１の（メタ）アクリル系樹脂１〜９を用いた。
【表１】
2020026960.tif 000003
【０１２９】
（メタ）アクリル系樹脂の重量平均分子量（Ｍｗ）およびガラス転移温度（Ｔｇ）は、以下の方法で測定した。【０１３０】
（重量平均分子量（Ｍｗ））
（メタ）アクリル系樹脂の重量平均分子量（Ｍｗ）は、ゲル浸透クロマトグラフィー（東ソー社製 ＨＬＣ８２２０ＧＰＣ）、カラム（東ソー社製 ＴＳＫ−ＧＥＬ  Ｇ６０００ＨＸＬ−Ｇ５０００ＨＸＬ−Ｇ５０００ＨＸＬ−Ｇ４０００ＨＸＬ−Ｇ３０００ＨＸＬ  直列）を用いて測定した。試料２０ｍｇ±０．５ｍｇをテトラヒドロフラン１０ｍｌに溶解し、０．４５ｍｍのフィルターで濾過した。この溶液をカラム（温度４０℃）に１００ｍｌ注入し、検出器ＲＩ温度４０℃で測定し、スチレン換算した値を用いた。【０１３１】
（ガラス転移温度（Ｔｇ））
（メタ）アクリル系樹脂のガラス転移温度は、ＤＳＣ（Ｄｉｆｆｅｒｅｎｔｉａｌ Ｓｃａｎｎｉｎｇ Ｃｏｌｏｒｉｍｅｔｒｙ：示差走査熱量法）を用いて、ＪＩＳ Ｋ ７１２１−２０１２に準拠して測定した。【０１３２】
（２）ゴム粒子
＜ゴム粒子Ｃ１の調製＞
内容積６０リットルの還流冷却器付反応器に、イオン交換水３８．２リットル、ジオクチルスルホコハク酸ナトリウム１１１．６ｇを投入し、２５０ｒｐｍの回転数で攪拌しながら、窒素雰囲気下７５℃に昇温し、酸素の影響が事実上無い状態にした。過硫酸アンモニウム（ＡＰＳ）０．３６ｇを投入し、５分間攪拌後にメタクリル酸メチル（ＭＭＡ）１６５７ｇ、アクリル酸ブチル（ＢＡ）２１．６ｇ、およびメタクリル酸アリル（ＡＬＭＡ）１．６８ｇからなるモノマー混合物（ｃ１）を一括添加し、発熱ピークの検出後さらに２０分間保持して最内硬質層の重合を完結させた。【０１３３】
次に、過硫酸アンモニウム（ＡＰＳ）３．４８ｇを投入し、５分間攪拌後にアクリル酸ブチル（ＢＡ）１９６１ｇ、メタクリル酸メチル（ＭＭＡ）３４６ｇ、およびメタクリル酸アリル（ＡＬＭＡ）２６４．０ｇからなるモノマー混合物（ａ１）（ＢＡ／ＭＭＡ＝８５／１５質量比）を１２０分間かけて連続的に添加し、添加終了後さらに１２０分間保持して、軟質層（アクリル系ゴム状重合体）の重合を完結させた。【０１３４】
次に、過硫酸アンモニウム（ＡＰＳ）１．３２ｇを投入し、５分間攪拌後にメタクリル酸メチル（ＭＭＡ）２１０６ｇ、アクリル酸ブチル（ＢＡ）２０１．６ｇからなるモノマー混合物（ｂ１）を２０分間かけて連続的に添加し、添加終了後さらに２０分間保持して硬質層１の重合を完結した。【０１３５】
次いで、過硫酸アンモニウム（ＡＰＳ）１．３２ｇを投入し、５分後にメタクリル酸メチル（ＭＭＡ）３１４８ｇ、アクリル酸ブチル（ＢＡ）２０１．６ｇ、およびｎ−オクチルメルカプタン（ｎ−ＯＭ）１０．１ｇからなるモノマー混合物（ｂ２）を２０分間かけて連続的に添加し、添加終了後にさらに２０分間保持した。ついで９５℃に昇温し、６０分間保持して、硬質層２の重合を完結させた。【０１３６】
得られた重合体ラテックスを少量採取し、吸光度法により平粒子径を求めたところ、０．１０μｍであった。残りのラテックスを３質量％硫酸ナトリウム温水溶液中へ投入して、塩析・凝固させ、次いで、脱水・洗浄を繰り返した後、乾燥して、４層構造のアクリル粒子（ゴム粒子Ｃ１）を得た。得られたゴム粒子Ｃ１の平均粒子径は２００ｎｍであり、アクリル系ゴム状重合体のガラス転移温度（Ｔｇ）は−３０℃であった。【０１３７】
＜ゴム粒子Ｃ２の調製＞
モノマー混合物（ａ１）におけるメタクリル差メチル（ＭＭＡ）とアクリル酸ブチル（ＢＡ）の配合比（ＢＡ／ＭＭＡ）を７５／２５質量比に変更した以外はゴム粒子Ｃ１と同様の方法でゴム粒子Ｃ２を得た。得られたゴム粒子Ｃ２の平均粒子径は２００ｎｍであり、アクリル系ゴム状重合体のガラス転移温度（Ｔｇ）は−１５℃であった。【０１３８】
＜ゴム粒子Ｃ３の調製＞
モノマー混合物（ａ１）におけるメタクリル差メチル（ＭＭＡ）とアクリル酸ブチル（ＢＡ）の配合比（ＢＡ／ＭＭＡ）を６５／３５質量比に変更した以外はゴム粒子Ｃ１と同様の方法でゴム粒子Ｃ３を得た。得られたゴム粒子Ｃ３の平均粒子径は２００ｎｍであり、アクリル系ゴム状重合体のガラス転移温度（Ｔｇ）は０℃であった。【０１３９】
＜ゴム粒子Ｃ４の調製＞
モノマー混合物（ｂ２）の重合時間を長くした以外はゴム粒子Ｃ１と同様の方法でゴム粒子Ｃ４を得た。得られたゴム粒子Ｃ４の平均粒子径は４００ｎｍであり、アクリル系ゴム状重合体のガラス転移温度（Ｔｇ）は−３０℃であった。【０１４０】
＜ゴム粒子Ｃ５の調製＞
モノマー混合物（ｂ２）の重合時間を短くした以外はゴム粒子Ｃ１と同様の方法でゴム粒子Ｃ５を得た。得られたゴム粒子Ｃ５の平均粒子径は１００ｎｍであり、アクリル系ゴム状重合体のガラス転移温度（Ｔｇ）は−３０℃であった。【０１４１】
（３）有機微粒子
＜有機微粒子Ｐ１の調製＞
（種粒子の作製）
攪拌機、温度計を備えた重合器に、脱イオン水１０００ｇを入れ、そこへメタクリル酸メチル（ＭＭＡ）５０ｇ、ｔ−ドデシルメルカプタン６ｇを仕込み、攪拌下に窒素置換しながら７０℃まで加温した。内温を７０℃に保ち、重合開始剤として過硫酸カリウム１ｇを溶解した脱イオン水２０ｇを添加した後、１０時間重合させた。得られたエマルジョン中の種粒子の平均粒子径は、０．０５μｍであった。【０１４２】
（有機微粒子の作製）
攪拌機、温度計を備えた重合器に、ゲル化抑制剤としてラウリル硫酸ナトリウム２．４ｇを溶解した脱イオン水８００ｇを入れ、そこへモノマー混合物としてメタクリル酸メチル（ＭＭＡ）６６ｇ、スチレン（Ｓｔ）２０ｇおよびメタクリル酸アリル（ＡＬＭＡ）６４ｇと、重合開始剤としてアゾビスイソブチロニトリル１ｇとの混合液を入れた。次いで、混合液をＴ．Ｋホモミキサー（特殊機化工業社製）にて攪拌して、分散液を得た。【０１４３】
得られた分散液に、上記種粒子を含むエマルジョン６０ｇを加え、３０℃で１時間攪拌して種粒子にモノマー混合物を吸収させた。次いで、吸収させたモノマー混合物を、窒素気流下で５０℃、５時間加温して重合させた後、室温（約２５℃）まで冷却して、重合体微粒子（有機微粒子Ｐ１）のスラリーを得た。得られた有機微粒子Ｐ１の平均粒子径は、２００ｎｍであり、ガラス転移温度（Ｔｇ）は、１００℃であった。【０１４４】
（有機微粒子の集合体の作製）
このエマルジョンを噴霧乾燥機としての坂本技研社製のスプレードライヤー（型式：アトマイザーテイクアップ方式、型番：ＴＲＳ−３ＷＫ）で次の条件下にて噴霧乾燥して複合体１の集合体を得た。重合体粒子の集合体の平均粒子径は、３０μｍであった。
供給速度：２５ｍｌ／ｍｉｎ
アトマイザー回転数：１１０００ｒｐｍ
風量：２ｍ３／ｍｉｎ
噴霧乾燥機のスラリー入口温度：１００℃
重合体粒子集合体出口温度：５０℃【０１４５】
＜有機微粒子Ｐ２の調製＞
メタクリル酸アリル（ＡＬＭＡ）以外のモノマー混合物の組成をＢＡ／ＭＭＡ＝１５／８５（質量比）に変更した以外は有機微粒子Ｐ１と同様の方法で有機微粒子Ｐ２を得た。得られた有機微粒子Ｐ２の平均粒子径は２００ｎｍであり、ガラス転移温度（Ｔｇ）は８０℃であった。【０１４６】
＜有機微粒子Ｐ３の調製＞
メタクリル酸アリル（ＡＬＭＡ）以外のモノマー混合物の組成をＢＡ／ＭＭＡ＝３０／７０（質量比）に変更した以外は有機微粒子Ｐ１と同様の方法で有機微粒子Ｐ３を得た。得られた有機微粒子Ｐ３の平均粒子径は２００ｎｍであり、ガラス転移温度（Ｔｇ）は６０℃であった。【０１４７】
＜有機微粒子Ｐ４の調製＞
モノマー混合物の重合時間を短くした以外は有機微粒子Ｐ１と同様の方法で有機微粒子Ｐ４を得た。得られた有機微粒子Ｐ４の平均粒子径は１００ｎｍであり、ガラス転移温度（Ｔｇ）は１００℃であった。【０１４８】
＜有機微粒子Ｐ５の調製＞
モノマー混合物の重合時間を長くした以外は有機微粒子Ｐ１と同様の方法で有機微粒子Ｐ５を得た。得られた有機微粒子Ｐ５の平均粒子径は４００ｎｍであり、ガラス転移温度（Ｔｇ）は１００℃であった。【０１４９】
ゴム粒子Ｃ１〜Ｃ５および有機微粒子Ｐ１〜Ｐ５のガラス転移温度（Ｔｇ）および平均粒子径は、それぞれ以下の方法で測定した。【０１５０】
（ガラス転移温度（Ｔｇ））
ゴム粒子および有機微粒子のガラス転移温度は、上記（メタ）アクリル系樹脂のガラス転移温度の測定方法と同様の方法で測定した。【０１５１】
（平均粒子径）
得られた分散液中のゴム粒子または有機微粒子の分散粒径を、ゼータ電位・粒径測定システム（大塚電子株式会社製ＥＬＳＺ−２０００ＺＳ）で測定した。なお、ゼータ電位・粒径測定システム（大塚電子株式会社製  ＥＬＳＺ−２０００ＺＳ）用いて測定されるゴム粒子または有機微粒子の平均粒子径は、光学フィルムをＴＥＭ観察して測定されるゴム粒子または有機微粒子の平均粒子径とほぼ一致するものである。【０１５２】
２．光学フィルムの作製および評価
＜光学フィルム１０１の作製＞
（ゴム粒子分散液の調製）
１１．３質量部のゴム粒子Ｃ１と、２００質量部のメチレンクロライドとを、ディゾルバーで５０分間撹拌混合した後、マイルダー分散機マイルダー分散機（大平洋機工株式会社製）を用いて１５００ｒｐｍ条件下で分散し、ゴム粒子分散液を得た。【０１５３】
（有機微粒子分散液の調製）
１１．３質量部の有機微粒子Ｐ１と、８４質量部のエタノールとを、ディゾルバーで５０分間撹拌混合した後、マントンゴーリンで分散した。
次いで、この溶液５質量部を、溶解タンク中の十分攪拌されているメチレンクロライド１００質量部に、ゆっくりと添加し、二次粒子の粒径が所定の大きさとなるようにアトライターにてさらに分散させた。これを、日本精線株式会社製のファインメットＮＦでろ過し、有機微粒子分散液を得た。【０１５４】
（ドープの調製）
次いで、下記組成のドープを調製した。まず、加圧溶解タンクにメチレンクロライド、およびエタノールを添加した。次いで、加圧溶解タンクに、（メタ）アクリル系樹脂１を撹拌しながら投入した。次いで、上記調製した微粒子分散液を投入して、これを６０℃に加熱し、撹拌しながら、完全に溶解した。加熱温度は、室温から５℃／ｍｉｎで昇温し、３０分間で溶解した後、３℃／ｍｉｎで降温した。得られた溶液を濾過した後、ドープを得た。【０１５５】
（ドープの組成）
（メタ）アクリル系樹脂１：１００質量部
メチレンクロライド：２７０質量部
エタノール：２０質量部
ゴム粒子分散液：２０６質量部
有機微粒子分散液：１６０質量部【０１５６】
（製膜）
次いで、無端ベルト流延装置を用い、ドープを温度３１℃、１８００ｍｍ幅でステンレスベルト支持体上に均一に流延した。ステンレスベルトの温度は２８℃に制御した。ステンレスベルトの搬送速度は２０ｍ／ｍｉｎとした。【０１５７】
ステンレスベルト支持体上で、流延（キャスト）したフィルム中の残留溶剤量が３０％になるまで溶剤を蒸発させた。次いで、剥離張力１２８Ｎ／ｍで、ステンレスベルト支持体上から剥離した。剥離したフィルムを多数のローラーで搬送させながら、得られた膜状物を、テンターにて（Ｔｇ＋１０）℃（本例では１２０℃）の条件下で幅方向に１．２倍延伸した。その後、ロールで搬送しながらさらに乾燥させ、テンタークリップで挟んだ端部をレーザーカッターでスリットして巻き取り、膜厚４０μｍの光学フィルム１０１を得た。【０１５８】
＜光学フィルム１０２、１０３、１１１および１１９〜１２１の作製＞
（メタ）アクリル系樹脂の種類を表２に示されるように変更した以外は光学フィルム１０１と同様の方法で光学フィルム１０２、１０３、１１１および１１９〜１２１を得た。【０１５９】
＜光学フィルム１０４、１１３＞
ゴム粒子の種類を表２に示されるように変更した以外は光学フィルム１０２と同様の方法で光学フィルム１０４および１１３を得た。【０１６０】
＜光学フィルム１０５、１０６の作製＞
（メタ）アクリル系樹脂の重量平均分子量Ｍｗを表２に示されるように変更した以外は光学フィルム１０２と同様の方法で光学フィルム１０５および１０６を得た。【０１６１】
＜光学フィルム１０７の作製＞
（メタ）アクリル系樹脂５のペレットを、乾燥機にて８０℃で４時間乾燥させた後、φ６５ｍｍ単軸押出機に供給した。押出機出口で樹脂温度が２７０℃となるように加熱溶融し、Ｔダイから溶融樹脂を押し出した。Ｔダイ出口における吐出直後の樹脂温度は２７０℃であった。吐出された溶融樹脂を、７０℃に調整したキャストロールと７０℃に調整したタッチロールとで挟み込み、冷却固化して、厚み１４０μｍの原反フィルムを得た。【０１６２】
得られた原反フィルムを、同時二軸延伸機（熱処理ゾーン長／延伸ゾーン長＝１．０）にて、縦方向と横方向とを同時に２倍、１３２℃（Ｔｇ＋１０℃）の条件で延伸した後、熱処理ゾーンにおいて、１３５℃において熱処理を施し、縦方向および横方向同時に５％緩和させて、Ｔｇ以下まで冷却させた。得られたフィルムの両端を連続的にスリットした後、引き取りロールで引き取りながら巻き取り、厚み４０μｍの光学フィルム１０７を得た。【０１６３】
＜光学フィルム１０８、１１４および１１５の作製＞
有機微粒子の含有量を表２に示されるように変更した以外は光学フィルム１０２と同様の方法で光学フィルム１０８、１１４および１１５を得た。【０１６４】
＜光学フィルム１０９、１１０＞
有機微粒子の種類を表２に示されるように変更した以外は光学フィルム１０２と同様の方法で光学フィルム１０４を得た。【０１６５】
＜光学フィルム１１２＞
ゴム粒子を配合しなかった以外は光学フィルム１０２と同様の方法で光学フィルム１１２を得た。【０１６６】
＜光学フィルム１１６および１１７の作製＞
有機微粒子の平均粒子径を表２に示されるように変更した以外は光学フィルム１０２と同様の方法で光学フィルム１１６および１１７を得た。【０１６７】
＜光学フィルム１１８の作製＞
ゴム粒子の平均粒子径を表２に示されるように変更した以外は光学フィルム１０２と同様の方法で光学フィルムを得た。【０１６８】
得られた光学フィルムのガラス転移温度（Ｔｇ）、および−４０℃での破断伸度を、以下の方法で評価した。【０１６９】
（ガラス転移温度（Ｔｇ））
得られた光学フィルムのガラス転移温度（Ｔｇ）は、前述と同様の方法で測定した。【０１７０】
（−４０℃環境下での破断伸度）
得られた光学フィルムの−４０℃での破断伸度は、以下の方法で測定した。
１）まず、光学フィルムを所定の大きさに切り出し、試料片とした。
２）得られた試料片を、−４０℃の環境下でテンシロン試験機（ＯＲＩＥＮＴＥＣ社製、ＲＴＣ−１２２５Ａ）を用いて破断点伸度（引張破壊伸びともいう）を測定した。測定は、測定温度を−４０℃にする以外はＪＩＳ  Ｋ  ７１２７に記載の方法に従って行った。
なお、試験片は、製膜方向（ＭＤ方向）を長手方向としたものと、幅方向（ＴＤ方向）を長手方向としたものとをそれぞれ５枚ずつ準備し、それぞれの試料の長手方向に引っ張った時の破断伸度を測定し、それらの平均値を「破断伸度」とした。【０１７１】
そして、−４０℃環境下での破断伸度が１０％以上であれば良好であり、１５％以上であるとさらに良好であると判断した。【０１７２】
得られた光学フィルム１０１〜１２１の評価結果を、表２に示す。【０１７３】
【表２】
2020026960.tif 000004
【０１７４】
表２に示されるように、上記１）〜４）の要件を全て満たす光学フィルム１０１〜１０５、１１０および１１４〜１２１は、いずれも−４０℃での破断伸度が１０％以上と高いことがわかる。【０１７５】
これに対して、上記１）〜４）の要件のうち少なくとも一つを満たさない光学フィルム１０６〜１０９、１１１〜１１３は、いずれも−４０℃での破断伸度が１０％よりも低いことがわかる。【０１７６】
３．偏光板の作製および評価
３−１．評価１
＜偏光板２０１の作製＞
（偏光子の作製）
厚さ２５μｍのポリビニルアルコールフィルムを、３５℃の水で膨潤させた。得られたフィルムを、ヨウ素０．０７５ｇ、ヨウ化カリウム５ｇおよび水１００ｇからなる水溶液に６０秒間浸漬し、さらにヨウ化カリウム３ｇ、ホウ酸７．５ｇおよび水１００ｇからなる４５℃の水溶液に浸漬した。得られたフィルムを、延伸温度５５℃、延伸倍率５倍の条件で一軸延伸した。この一軸延伸フィルムを、水洗した後、乾燥させて、厚み１２μｍの偏光子を得た。【０１７７】
（偏光板の作製）
対向フィルムとして、コニカミノルタタックＫＣ６ＵＡ（厚み５６μｍ、セルローストリアセテートフィルム、コニカミノルタ社製）を準備し、以下の条件でアルカリ鹸化処理した。具体的には、ＫＣ６ＵＡを、１．５Ｎ水酸化ナトリウム水溶液に５５℃にて３０秒間浸漬した後、室温の水洗浴槽中で洗浄した。得られたＫＣ６ＵＡを３０℃の温風で乾燥させた。
次いで、上記作製した偏光子の一方の面に、光学フィルム１０１を、水系接着剤としてポリビニルアルコール（クラレ製ＰＶＡ−１１７Ｈ）３質量％水溶液（表中、水糊と表記）を介して貼り合わせ；偏光子の他方の面に、アルカリ鹸化処理したコニカミノルタタックＫＣ６ＵＡを、該水系接着剤を介して貼り合わせて、積層物を得た。光学フィルム１０１と偏光子の貼り合わせは、光学フィルム１０１の遅相軸と偏光子の吸収軸とが９０°となるように行った。そして、得られた積層物を６０℃で５分間乾燥させて、偏光板２０１を得た。【０１７８】
＜偏光板２０２〜２２１の作製＞
光学フィルム１０１を、表３に示される光学フィルムに変更した以外は偏光板２０１と同様の方法で偏光板２０２〜２２１を作製した。【０１７９】
得られた偏光板２０１〜２２１のヒートサイクル試験における偏光板のクラック（１）を、以下の方法で評価した。【０１８０】
（偏光板のクラック）
（１）サンプルの作製
得られた偏光板を、１７０ｍｍ（偏光子の透過軸方向）×１１０ｍｍ（偏光子の吸収軸方向）の大きさに切り出し、切り出した偏光板の中央に直径１０ｍｍの円孔を開けた。
円孔が開けられた偏光板のうち、光学フィルム側の面に粘着剤層を積層し、この粘着剤層を介して偏光板をガラス板に貼り合わせて、偏光板サンプルとした。【０１８１】
（２）ヒートサイクル試験
（２−１）１００サイクル
ガラス板に貼り合わせた偏光板サンプルについて、ヒートサイクル試験を行った。ヒートサイクル試験は、ガラス板に貼り合わせた偏光板サンプルを、−３０℃で３０分間保持した後、８０℃に昇温して３０分間保持し、その後、−３０℃まで降温させるという操作を１サイクル（−３０℃、３０分保持→昇温→８０℃３０分間保持→−３０℃まで降温）とし、これを合計１００サイクル繰り返して行った。【０１８２】
各光学フィルムごとに６つの偏光板サンプルを準備し、６つの偏光板サンプルのそれぞれについてヒートサイクル試験を行った。そして、ヒートサイクル試験の評価は、試験後の光学フィルムにクラック（割れ）が観察されるサンプル数の全サンプル数（６）に対する割合をカウントすることにより行った。
クラックが観察されるサンプル数が０（／６）であれば良好と判断し、クラックが観察されるサンプル数が１以上（／６）であれば不良と判断した。【０１８３】
（２−２）３００サイクル
また、１００サイクルのヒートサイクル試験後でもクラックが発生しなかったもの（クラックが観察されるサンプル数が０であったもの）についてのみ、同様のヒートサイクルをさらに繰り返し、合計３００サイクル行った。
そして、クラックが観察されるサンプル数が少ないほど、より好ましいと判断した。【０１８４】
得られた偏光板２０１〜２２１の評価結果を、表３に示す。【０１８５】
【表３】
2020026960.tif 000005
【０１８６】
表３に示されるように、−４０℃での破断伸度が１０％以上である光学フィルムを用いた偏光板２０１〜２０５、２１０および２１４〜２２１は、いずれも偏光板のクラックを生じないことがわかる。【０１８７】
特に、ガラス転移温度（Ｔｇ）が高い有機微粒子を含む光学フィルムを用いることで、偏光板クラックをより高度に抑制できることがわかる（偏光板２０２と２１０の対比）。【０１８８】
また、有機微粒子のゴム粒子に対する含有量の比ｍ２／ｍ１が０．１〜０．２である光学フィルムを用いることで、偏光板クラックをより高度に抑制できることがわかる（偏光板２０２、２１４および２１５の対比）。【０１８９】
また、有機微粒子のゴム粒子に対する平均粒子径の比ｒ２／ｒ１が０．８〜１．２である光学フィルムを用いることで、偏光板クラックをより高度に抑制できることがわかる（偏光板２０２、２１６および２１７の対比）。【０１９０】
これに対して、−４０℃での破断伸度が１０％未満である光学フィルム２０６〜２０９、２１１〜２１３は、いずれも偏光板のクラックを生じることがわかる。【０１９１】
３−２．評価２
＜偏光板２２２〜２２４の作製＞
対向フィルムの種類を表４に示されるように変更した以外は偏光板２０２と同様にして偏光板２２２〜２２４を作製した。【０１９２】
＜偏光板２２５、２２６の作製＞
偏光子の厚みを表４に示されるように変更した（延伸倍率は一定のまま）以外は偏光板２０２と同様にして偏光板２２５、２２６を作製した。【０１９３】
得られた偏光板２２２〜２２６、および上記作製した偏光板２０２および２０３の、偏光板の−４０℃の破断伸度および偏光板クラックを評価した。なお、偏光板クラックは、前述と同様の方法で評価した。【０１９４】
（偏光板の−４０℃での破断伸度）
光学フィルムを、偏光板に変更した以外は光学フィルムの−４０℃での破断伸度と同様の方法で偏光板の−４０℃での破断伸度を測定した。【０１９５】
得られた偏光板２０２、２０３および２２２〜２２６の評価結果を、表４に示す。【０１９６】
【表４】
2020026960.tif 000006
【０１９７】
表４に示されるように、本発明の偏光板の中でも、光学フィルム１０３を含む偏光板２０３や、対向フィルムも光学フィルム１０２とした偏光板２２４は、３００サイクルのヒートサイクル試験においても、偏光板のクラックを生じないことがわかる。【０１９８】
また、対向フィルムの厚みを大きくすることで、３００サイクルのヒートサイクル試験においても、偏光板のクラックを生じないことがわかる（偏光板２０３、２２２、２２３の対比）。これは、対向フィルムが高温での偏光子の収縮を抑えるためと考えられる。さらに、偏光子の厚みを大きくすることで、３００サイクルのヒートサイクル試験においても、偏光板のクラックを生じないことがわかる（偏光板２０２、２２５、２２６の対比）。これは、偏光子の厚みが薄いほうが、光学フィルムに加わる力が弱くなるためと考えられる。【０１９９】
本出願は、２０１８年７月３１日出願の特願２０１８−１４４４３４に基づく優先権を主張する。当該出願明細書および図面に記載された内容は、すべて本願明細書に援用される。
【産業上の利用可能性】
【０２００】
本発明によれば、低温環境下に晒されてもクラックを生じることなく使用可能な偏光板を付与しうる光学フィルム、およびそれを用いた偏光板を提供することができる。
【符号の説明】
【０２０１】
１０  偏光板
２０  偏光子
３０Ａ、３０Ｂ  偏光板保護フィルム
４０Ａ、４０Ｂ  接着剤層
【図１】
2020026960.tif 000007
【国際調査報告】
2020026960.tif 000008
2020026960.tif 000009
2020026960.tif 000010
2020026960.tif 000011